(57)【特許請求の範囲】
【請求項１】
平均長さが３〜１０ｍｍである炭素短繊維、灰分率が０．１５質量％以下の天然パルプ、および加熱処理することで炭化する樹脂を含む前駆体繊維シート。
【請求項２】
前記天然パルプがサルファイトパルプである請求項１に記載の前駆体繊維シート。
【請求項３】
前記前駆体繊維シートに含まれる前記天然パルプの含有量が、炭素短繊維１００質量部に対して５〜１００質量部の範囲内である請求項１又は２に記載の前駆体繊維シート。
【請求項４】
前記天然パルプが木材パルプである請求項１〜３のいずれかに記載の前駆体繊維シート。
【請求項５】
請求項１〜４のいずれかに記載の前駆体繊維シートを炭化処理してなる多孔質炭素シート。
【請求項６】
次の（Ｉ）式によって定義される多孔質炭素シートの結着炭化物比率Ｒが、３０〜６０％である請求項５に記載の多孔質炭素シート。
Ｒ（％）＝［（Ａ−Ｂ）／Ａ］×１００      （Ｉ）
ただし、Ａ：多孔質炭素シートの目付（ｇ／ｍ２）
Ｂ：炭素短繊維の目付（ｇ／ｍ２）
【請求項７】
シートの平均厚みが６０〜３００μｍである請求項５または６に記載の多孔質炭素シート。
【請求項８】
引張強度が１５〜５０ＭＰａである請求項５〜７のいずれかに記載の多孔質炭素シート。
【請求項９】
単位面積１ｍ２あたりの炭素短繊維束による外観欠点数が１．０以下であり、かつ穴、異物、および焦げによる外観欠点数の合計が０．５以下である請求項５〜８のいずれかに記載の多孔質炭素シート。
【請求項１０】
さらに撥水性樹脂を含む請求項５〜９のいずれかに記載の多孔質炭素シート。
【請求項１１】
炭素質粒子を含む微多孔質層が形成されてなる請求項５〜１０のいずれかに記載の多孔質炭素シート。
【請求項１２】
請求項１〜４のいずれかに記載の前駆体繊維シートを、最高温度１３００〜３０００℃の範囲内で加熱し、天然パルプおよび加熱処理することで炭化する樹脂を結着炭化物に転換する多孔質炭素シートの製造方法。
【発明の詳細な説明】
【技術分野】
【０００１】
本発明は、燃料電池、特に固体高分子型燃料電池に好適に用いられる多孔質炭素シートおよびその前駆体繊維シートに関する。より詳しくは、外観欠点が少なく、機械強度に優れ、さらには発電性能を高めるため、厚み方向における高いガス拡散性と高い排水性を有する多孔質炭素シートおよびその前駆体繊維シートに関するものである。
【背景技術】
【０００２】
固体高分子形燃料電池は、水素を含む燃料ガスをアノードに供給し、酸素を含む酸化ガスをカソードに供給して、両極で起こる電気化学反応によって起電力を得ている。固体高分子形燃料電池のガス拡散層として使用される多孔質炭素シートにはセパレータから供給されるガスを触媒層へ拡散するための高いガス拡散性、電気化学反応に伴って生成する水をセパレータへ排出するための高い排水性、発生した電流を取り出すための高い導電性が必要であり、炭素繊維からなる多孔質炭素シートが広く用いられている。【０００３】
燃料電池の幅広い環境条件においてその発電性能を高めるためには、多孔質炭素シートの厚み方向のガス拡散性と排水性とを高める必要がある。これに対しては、多孔質炭素シートの嵩密度を下げる方法が提案されている（特許文献１）。しかしながら、斯かる多孔質炭素シートは、結着炭化物比率が低いため機械強度が低く、構造成立性、耐久性、および生産性に問題があった。【０００４】
一方、機械強度、導電性を改善するためにフィブリル化された合成パルプや、天然パルプを混抄した前駆体繊維シートを用いた多孔質電極基材が開示されている（特許文献２、特許文献３）。
【先行技術文献】
【特許文献】
【０００５】
【特許文献１】特開２０１０−１９２３７９号公報
【特許文献２】特開２０００−１３６４９３号公報
【特許文献３】特開２０１１−１９５３７４号公報
【発明の概要】
【発明が解決しようとする課題】
【０００６】
しかしながら、フィブリル化された合成パルプを用いた場合は、燃料電池内部での物質移動の阻害が問題となることがあった。一方、フィブリル化が進んでいない天然パルプを用いることで、燃料電池内部での物質移動の阻害をある程度防止できる。しかしながら、汎用的に用いられる天然パルプを用いると、多孔質炭素シートに、原因不明の穴や異物などの外観欠点が多数発生し、多孔質炭素シートを製造するに際し、収率低下や検査工数増加による生産効率の低下が生じることがあった。【０００７】
本発明は、従来の技術における上述した問題点に鑑みてなされたものであり、ガス拡散性と排水性を高めるために、多孔質炭素シートの嵩密度を下げた場合でも、機械強度が高く、さらに外観欠点が少ない多孔質炭素シートおよびそれを得るための前駆体繊維シートを提供することを目的とする。
【課題を解決するための手段】
【０００８】
本発明者らは、上記課題を解決すべく鋭意検討したところ、天然パルプを用いたことによる外観欠点の発生の原因が、天然パルプに含有される不純物であることを突き止め、本発明を完成するに至った。【０００９】
上記課題を解決するため、本発明の前駆体繊維シートは次の構成を有する。すなわち、平均長さが３〜１０ｍｍである炭素短繊維、灰分率が０．１５質量％以下の天然パルプ、および加熱処理することで炭化する樹脂を含む前駆体繊維シートである。【００１０】
また、上記課題を解決するため、本発明の多孔質炭素シートは次の構成を有する。すなわち、前記した前駆体繊維シートを炭化処理してなる多孔質炭素シートである。【００１１】
さらに、上記課題を解決するため、本発明の多孔質炭素シートの製造方法は次の構成を有する。すなわち、前記した前駆体繊維シートを、最高温度１３００〜３０００℃の範囲内で加熱し、天然パルプおよび加熱処理することで炭化する樹脂を結着炭化物に転換する多孔質炭素シートの製造方法である。
【発明の効果】
【００１２】
本発明によれば、外観欠点が少なく、機械強度に優れ、さらに、厚み方向のガス拡散性と排水性を高めることで高い発電性能に優れたガス拡散層を提供することができる。
【図面の簡単な説明】
【００１３】
【図１】本発明の一形態に係る多孔質炭素シートの表面を撮像した電子顕微鏡写真（倍率２００倍）である。
【図２】本発明の一形態に係る多孔質炭素シートを用いた膜電極接合体の概略断面図である。
【図３】本発明で用いられる微多孔質層を空孔抽出２値化した模式図である。
【発明を実施するための形態】
【００１４】
本発明の多孔質炭素シートについて、図を用いて説明する。なお、本発明はこれらの図に示された構成に何ら制限されるものではない。
【００１５】
図１は、本発明の一形態に係る多孔質炭素シートの表面を撮像した電子顕微鏡写真（倍率２００倍）である。炭素短繊維２およびパルプ炭化物３が樹脂炭化物４によって結着されている多孔質炭素シート１とから構成される。
【００１６】
図２は、本発明の一形態に係る多孔質炭素シートを用いた膜電極接合体の概略断面図である。多孔質炭素シート１は、炭素短繊維２およびパルプ炭化物３が樹脂炭化物４によって結着されて構成されている。また、図２では、多孔質炭素シート１は触媒層側に、炭素質粒子を含む微多孔質層５を有している。以下、各構成要素について、説明する。
【００１７】
多孔質炭素シートは、セパレータから供給されるガスを触媒層へと拡散するための高いガス拡散性、電気化学反応に伴って生成する水をセパレータへ排出するための高い排水性、発生した電流を取り出すための高い導電性を有することが必要である。このため、多孔質炭素シートは、導電性を有し、平均細孔径が１０〜１００μｍであることが好ましい。
【００１８】
多孔質炭素シートとしては、より具体的には、例えば、炭素繊維織物または、炭素繊維抄紙体などの炭素繊維不織布をそのまま用いてもよい。本発明では、電解質膜の厚み方向の寸法変化を吸収する特性、すなわち「ばね性」に優れることから、炭素繊維抄紙体において、そこに含まれる炭素短繊維を炭化物で結着してなる基材、すなわち「カーボンペーパー」を用いる。カーボンペーパーは、炭素繊維抄紙体に、加熱処理することで炭化する樹脂（以下、易炭化樹脂ともいう）を含ませ、前駆体繊維シートとなした後、易炭化樹脂を炭化により炭化物に転換したものである。
【００１９】
前駆体繊維シートは、多孔質炭素シートの前駆体となるものである。本発明の前駆体繊維シートは、平均長さが３〜１０ｍｍである炭素短繊維、灰分率が０．１５質量％以下の天然パルプ、および加熱することで炭化する樹脂を含む。そして、本発明の多孔質炭素シートは、その前駆体繊維シートを炭化処理することで得られる。
【００２０】
炭素短繊維とは、不連続（短繊維）状態の炭素繊維である。炭素繊維としては、ポリアクリロニトリル（以下、ＰＡＮと略記する。）系、ピッチ系、レーヨン系、気相成長系などの炭素繊維が挙げられる。なかでも、機械強度に優れることから、ＰＡＮ系、ピッチ系炭素繊維が本発明において好ましく用いられる。
【００２１】
前駆体繊維シートにおいて、炭素短繊維は、単繊維の平均直径が３〜２０μｍの範囲内であることが好ましく、５〜１０μｍの範囲内であることがより好ましい。平均直径が３μｍ以上であると、得られる多孔質炭素シートにおいて、細孔径が大きくなり排水性が向上し、フラッディングを抑制することができる。一方、平均直径が２０μｍ以下であると、得られる多孔質炭素シートにおいて、水蒸気拡散性が小さくなり、ドライアップを抑制することができる。また、異なる平均直径を有する２種類以上の炭素短繊維を用いると、得られる多孔質炭素シートの表面平滑性を向上できるために好ましい。
【００２２】
ここで、炭素短繊維における単繊維の平均直径は、走査型電子顕微鏡などの顕微鏡で、炭素繊維を１，０００倍以上に拡大して写真撮影を行い、無作為に異なる３０本の単繊維を選び、その直径を計測し、その平均値を求めたものである。走査型電子顕微鏡としては、（株）日立製作所製Ｓ−４８００、あるいはその同等品を用いることができる。
【００２３】
前駆体繊維シートに用いる炭素繊維は不連続なもの、すなわち炭素短繊維である。具体的には、後述する天然パルプとの混抄の際の炭素短繊維の分散性を確保するために、炭素短繊維の平均長さは３〜１０ｍｍの範囲内である必要がある。なかでも、４〜９ｍｍの範囲内にあることが好ましい。平均長さが３ｍｍ以上であると、得られる多孔質炭素シートが機械強度、導電性に優れたものとなる。一方、平均長さが１０ｍｍ以下であると、後述する天然パルプとの混抄の際の炭素短繊維の分散性が優れ、後述するような単位面積１ｍ２あたりの炭素短繊維束による外観欠点数を１以下に抑えることができる。斯かる平均長さを有する炭素短繊維は、連続した炭素繊維を所望の長さにカットする方法などにより得られる。
【００２４】
ここで、炭素短繊維の平均長さは、走査型電子顕微鏡などの顕微鏡で、炭素短繊維を５０倍以上に拡大して写真撮影を行い、無作為に異なる３０本の単繊維を選び、その長さを計測し、その平均値を求めたものである。走査型電子顕微鏡としては、（株）日立製作所製Ｓ−４８００、あるいはその同等品を用いることができる。なお、炭素短繊維における単繊維の平均直径や平均長さは、通常、原料となる炭素短繊維についてその炭素短繊維を直接観察して測定される。前駆体繊維シートや多孔質炭素シートを観察して測定しても良い。
【００２５】
多孔質炭素シートを機械強度に優れ、排水性が優れたものとするには、前駆体繊維シート、特に炭素繊維抄紙体に、天然パルプを含むことが重要である。天然パルプの含有量は、炭素短繊維１００質量部に対して５〜１００質量部であることが好ましく、２０〜８０質量部がより好ましく、３０〜６０質量部がさらに好ましい。天然パルプの含有量が少なすぎる場合、得られる多孔質炭素シートにおいて炭素短繊維を結着するパルプ炭化物が減少し、機械強度が低下することがある。天然パルプの含有量が多すぎる場合、得られる多孔質炭素シートにおいてパルプ炭化物が網目状に発達しすぎて発電反応に必要な水素と酸素、発電反応で生成する水の物質移動を阻害し、特に高加湿条件での発電性能が低下することがある。
【００２６】
なお、木材や草などの天然に存在する材料を原料として得られたパルプであれば、それが酸性溶液やアルカリ性溶液などで処理されていたとしても、本発明における天然パルプに含まれるものとする。
【００２７】
天然パルプとしては、木材パルプ、バガスパルプ、ワラパルプ、ケナフパルプ、竹パルプ、麻パルプ、コットンリンターパルプなどを用いることができる。天然パルプとしては木材パルプであることが好ましい。
【００２８】
ここで、多孔質炭素シートの穴、異物、焦げによる外観欠点を少なくするために、上記天然パルプは、灰分率が０．１５質量％以下である必要がある。なかでも、０．１３質量％以下であることが好ましく、さらに０．１質量％以下であることがより好ましい。
【００２９】
灰分とは天然パルプに含まれる金属イオン等の無機成分を示し、灰分率は、ＪＩＳ  Ｐ  ８２５１：２００３「紙、板紙及びパルプ−灰分試験方法−９００℃燃焼法」に準じて測定することができる。
【００３０】
天然パルプ中の灰分はある程度含んでいた方が抄紙体に弾力性を持たせ、ハンドリング性を改善することが予想される。斯かる観点から、天然パルプ中の灰分率は皆無であるよりも、０．０３質量％以上であることが好ましい。
【００３１】
灰分率が０．１５質量％以下である天然パルプは、一般的な天然パルプを酸性溶液で処理することで得られる。
【００３２】
天然パルプを酸性溶液で処理する際の酸性溶液中の酸としては、蟻酸、蓚酸、酢酸等の有機酸、硫酸、亜硫酸、塩酸、硝酸等の無機酸のいずれでもよく、特に限定されるものではない。好ましくは比較的安価な硫酸、亜硫酸、塩酸等が使用され、さらに好ましくは亜硫酸が使用される。また、溶液は通常、水溶液である。少なくとも亜硫酸を含む溶液を用いて処理された天然パルプは、いわゆるサルファイトパルプと呼ばれ、灰分率が非常に少ないため好適に使用できる。
【００３３】
また、通常、パルプと酸の混合液のｐＨ調整と粘度低下抑制のために、天然パルプを処理するために用いる酸性溶液には、亜硫酸塩が添加される。つまり天然パルプを処理するために用いる酸性溶液は、亜硫酸に加えて亜硫酸塩を含むことが好ましい。そして亜硫酸塩について、かかる塩の金属はリチウム、ナトリウム、カリウムなどのアルカリ金属およびマグネシウム、カルシウム、ストロンチウム、バリウムなどのアルカリ土類金属が挙げられる。亜硫酸塩は１種類単独で使用されたもの、２種類以上使用されたものでも構わないが、好適には比較的安価な亜硫酸カルシウムが使用される。さらに好適には工程でスケールトラブルを生じにくい亜硫酸マグネシウムが使用される。そして酸性溶液で処理する際の通常の処理条件は、ｐＨが１〜３、温度が１２５〜１５０℃、時間が５〜２４時間である。
【００３４】
燃料電池内部での物質移動を阻害しないためには、サルファイトパルプの中でもフィブリル化が進んでいない木材パルプが原料のものを用いることが好ましい。中でもビスコースレーヨンの原料としても用いられている広葉樹サルファイトパルプ（ＬＤＰＴ）がより好ましい。
【００３５】
本発明の前駆体繊維シートは、得られる多孔質炭素シートにおいて結着炭化物を形成させるため、後述するような易炭化樹脂を含んでいる必要がある。その含有量は、炭素短繊維１００質量部に対して、３０〜４００質量部であることが好ましく、５０〜３００質量部であることがより好ましい。易炭化樹脂の含有量が３０質量部以上であると、得られる多孔質炭素シートが機械強度、導電性、熱伝導性の優れたものとなり好ましい。一方、易炭化樹脂の含有量が４００質量部以下であると、得られる多孔質炭素シートがガス拡散性に優れたものとなり好ましい。
【００３６】
本発明において、多孔質炭素シートには、炭素質粒子を含むことが好ましい。そのためには、前駆体繊維シート、特に易炭化樹脂に、炭素質粒子を含ませておく。炭素質粒子としては、後述する微多孔質で用いるものと同様のものが例示できる。炭素質粒子を含むことにより、多孔質炭素シート自体の導電性が向上する。炭素質粒子の平均粒子径は０．０１〜１０μｍであることが好ましく、１〜８μｍがより好ましく、３〜６μｍがさらに好ましい。また、炭素質粒子は、黒鉛またはカーボンブラックの粉末であることが好ましく、黒鉛粉末であることがさらに好ましい。炭素質粒子の平均粒子径は、動的光散乱測定を行い、求めた粒径分布の数平均から求めることができる。
【００３７】
上記のような前駆体繊維シートを炭化処理することにより、本発明の多孔質炭素シートが得られる。
【００３８】
本発明の多孔質炭素シートは、炭素短繊維が結着炭化物により結着されている。結着炭化物は、炭素短繊維を結着している、炭素短繊維以外の炭素材料であり、易炭化樹脂が炭化された樹脂炭化物や、天然パルプが炭化されたパルプ炭化物を含む。結着炭化物比率Ｒが３０〜６０％であることが好ましく、３２〜５８％であることがより好ましく、３５〜５６％であることがさらに好ましい。結着炭化物比率Ｒが３０％未満の場合、多孔質炭素シートの引張強度や導電性が低下することがある。結着炭化物比率が６０％を超える場合、炭素短繊維を結着する樹脂炭化物が炭素短繊維の間に水かき状に広がり過ぎて発電反応に必要な水素と酸素、発電反応で生成する水の物質移動を阻害し、特に高加湿条件での発電性能が低下することがある。
【００３９】
多孔質炭素シートの結着炭化物比率Ｒとは、多孔質炭素シートにおいて炭素短繊維以外の炭素材料が占める比率であり、次の（Ｉ）式によって算出できる。
【００４０】
Ｒ（％）＝［（Ａ−Ｂ）／Ａ］×１００      （Ｉ）
ただし、Ａ：多孔質炭素シートの目付（ｇ／ｍ２）
Ｂ：炭素短繊維の目付（ｇ／ｍ２）
ここで、炭素短繊維の目付は、多孔質炭素シートの場合と同様にして測定できる。易炭化樹脂を含浸する前の炭素繊維抄紙体を用いて測定する場合には、それを大気中にて４００℃で８時間加熱し、炭素短繊維を残してそれ以外のバインダー、パルプなどを熱分解させたものを用いる。
【００４１】
本発明において、多孔質炭素シートの平均厚みは６０〜３００μｍ、好ましくは７０〜２５０μｍ、より好ましくは８０〜２００μｍである。且つ、多孔質炭素シートの嵩密度が０．２〜０．４ｇ／ｃｍ３、好ましくは０．２２〜０．３８ｇ／ｃｍ３、より好ましくは０．２４〜０．３６ｇ／ｃｍ３である。多孔質炭素シートの平均厚みが６０μｍ以上であることで、機械強度が高くなりハンドリングが容易となる。多孔質炭素シートの平均厚みと嵩密度は燃料電池のサイズや運転条件によって適宜選択する。電解質膜の保湿が必要な燃料電池の場合には、厚みが厚く、嵩密度が高い方が好ましい。ガス拡散性と排水性が必要な燃料電池の場合には、厚みが薄く、嵩密度が低い方が好ましい。多孔質炭素シートの平均厚みや嵩密度が前記した範囲になるよう、前駆体繊維シートにおいて、炭素短繊維の目付、炭素短繊維に対する易炭化樹脂の配合量などを調整する。
【００４２】
なお、多孔質炭素シートの平均厚みは、多孔質炭素シートを面圧０．１５ＭＰａで加圧した際の厚みで示される。具体的には、無作為に異なる２０箇所以上を選び、それぞれの箇所について、測定子の断面が直径５ｍｍの円形であるマイクロメーターを用いて、シートの厚み方向に０．１５ＭＰａの面圧を付与して個別の厚みを測定し、測定した個別の厚みを平均することにより得ることができる。
【００４３】
また、多孔質炭素シートの嵩密度は、電子天秤を用いてシートから切り出した１０ｃｍ×１０ｃｍ角１０枚を秤量し平均することにより求めた多孔質炭素シートの目付（単位面積当たりの質量）を、前記した多孔質炭素シートの平均厚みで除して求めることができる。
【００４４】
本発明の多孔質炭素シートは、引張強度が１５〜５０ＭＰａであることが好ましく、１６ＭＰａ以上であることがより好ましく、１７ＭＰａ以上であることがさらに好ましい。引張強度が１５ＭＰａ未満の場合、多孔質炭素シートの製造、撥水加工、微多孔質層の塗工の際のハンドリング性が低下したりすることがある。引張強度は、大きいほどより好ましいが、嵩密度が０．２〜０．４ｇ／ｃｍ３程度の場合には、通常、５０ＭＰａ程度が限界である。
【００４５】
多孔質炭素シートの引張強度は、ＪＩＳ  Ｐ  ８１１３：２００６「紙及び板紙−引張特性の試験方法−第２部：定速伸張法」に規定される方法に準拠して行う。このとき、試験片の幅は１５ｍｍ、長さは１００ｍｍ、掴み間隔は６０ｍｍとする。引張速度は２ｍｍ／分とする。なお、多孔質炭素シートが異方性を有している場合には、縦方向と横方向について各１０回の試験を行い、それらの平均を多孔質炭素シートの引張強度とする。
【００４６】
本発明の多孔質炭素シートは、単位面積１ｍ２あたりの、炭素短繊維束による外観欠点数が１．０以下であり、かつ穴、異物、および焦げによる外観欠点数の合計が０．５以下であることが好ましい。炭素短繊維束による外観欠点は、部分的に電解質膜を圧迫して耐久性を低下させることがある。
【００４７】
多孔質炭素シートにおける炭素短繊維束による外観欠点とは、炭素短繊維が複数本集合して固まりのようになっている部分で、透過光を通すと周囲の部分より光を遮るため目視で判別可能である。
【００４８】
多孔質炭素シートにおける外観欠点には、炭素短繊維束による外観欠点以外に、多孔質炭素シートに存在する穴、異物、および焦げによる外観欠点がある。穴は、不純物等が消失した際に生じたものである。穴が多く存在する多孔質炭素シートは、部分的に電解質膜に圧力がかからず、電解質膜が水を吸収する際の膨張、乾燥する際の収縮時に耐久性を低下させたり、部分的に電解質が乾燥しやすくなる。異物は、不純物等が焼成時に焼き飛ばずに残留したものである。異物が多く存在する多孔質炭素シートは、拡散性を阻害することがある。焦げは、不純物等が炭化して炭素短繊維間に残留したものである。焦げが多く存在する多孔質炭素シートは、拡散性を阻害することがある。そのため外観欠点は検査により除去することが必要であり、それらの外観欠点は少ない方が収率改善や検査工数削減の観点から好ましい。
【００４９】
外観欠点とされるサイズは運転条件や電解質膜等の耐久性にもよる。一般的に炭素短繊維束の場合は、多孔質炭素シートの表面部分よりも凸になっている部分であり、目視で束が視認できる部分を指し、通常、指の腹で多孔質炭素シートの表面に接触した際に凸の触感がある。一方、穴は、多孔質炭素シートを貫通している部分を指し、穴の最も長径の部分が０．５ｍｍ以上のものを指す。異物と焦げは、最も長径の部分が１．５ｍｍ以上のものを指す。
【００５０】
炭素短繊維束、穴、異物、および焦げによる外観欠点数は、例えば反射光および透過光で多孔質炭素シートを目視で観察することでカウントできる。外観欠点検査装置のように、ロールを搬送しながら目視や画像処理で判別しながら検査する方法を用いてもよい。なお、以下、外観欠点数を、単に欠点数ということもある。
【００５１】
本発明において、前駆体繊維シートは通常、炭素短繊維を含む炭素繊維抄紙体に、易炭化樹脂が含浸されてなる。なかでも、前駆体繊維シートにおける炭素短繊維の目付、炭素短繊維に対する易炭化樹脂の配合量を制御することが、本発明に適合した多孔質炭素シートとする上で有効である。ここで、前駆体繊維シートにおける炭素短繊維の目付を小さくすることにより低嵩密度の多孔質炭素シートが得られる。前駆体繊維シートにおける炭素短繊維の目付を大きくすることにより高嵩密度の多孔質炭素シートが得られる。また、炭素短繊維に対する易炭化樹脂の配合量を小さくすることにより低嵩密度の多孔質炭素シートが得られる。炭素短繊維に対する易炭化樹脂の配合量を大きくすることにより高嵩密度の多孔質炭素シートが得られる。また、同程度の炭素短繊維の目付であっても、前駆体繊維シートの厚みを大きくすることにより低嵩密度の基材が得られる。前駆体繊維シートの厚みを小さくすることにより高嵩密度の多孔質炭素シートが得られる。斯かる嵩密度を有する多孔質炭素シートは、後述する製法において、前駆体繊維シートにおける炭素短繊維の目付、炭素短繊維に対する易炭化樹脂の配合量、および、多孔質炭素シートの厚みを制御することにより得られる。
【００５２】
本発明において、多孔質炭素シートは、撥水性樹脂を含んでいることが好ましい。撥水性樹脂は特に限定されないが、ポリクロロトリフルオロエチレン樹脂（ＰＣＴＦＥ）、ポリテトラフルオロエチレン樹脂（ＰＴＦＥ）、ポリフッ化ビニリデン樹脂（ＰＶＤＦ）、テトラフルオロエチレンとヘキサフルオロプロピレンの共重合体（ＦＥＰ）、テトラフルオロエチレンとパーフルオロプロピルビニルエーテルの共重合体（ＰＦＡ）、テトラフルオロエチレンとエチレンの共重合体（ＥＴＦＥ）などのフッ素樹脂が挙げられる。撥水性樹脂の付与量は、撥水性樹脂を付与する前の多孔質炭素シート１００質量部に対して１〜５０質量部であることが好ましく、３〜４０質量部であることがより好ましい。撥水性樹脂の付与量が１質量部以上であると、多孔質炭素シートが排水性により優れたものとなり、５０質量部以下であると、多孔質炭素シートが導電性により優れたものとなる。
【００５３】
ここで、撥水性樹脂が、多孔質炭素シートの中で、後述の微多孔質層側に偏在して配置されていると、触媒層側からセパレータ側への排水性を低下させることなく高価な撥水性樹脂の配合量を最小限に留めることができるため好ましい。撥水性樹脂が、多孔質炭素シートの中で偏在しているかどうかを確認するためには、多孔質炭素シートを走査型電子顕微鏡などの顕微鏡で４００倍程度に拡大して、エネルギー分散型Ｘ線分析装置、あるいは電子線マイクロアナライザーなどで断面方向のフッ素の濃度分布を分析すればよい。
【００５４】
本発明において、多孔質炭素シートの細孔径が２０〜８０μｍの範囲内であることが好ましく、２５〜７５μｍの範囲内であることがより好ましく、３０〜７０μｍの範囲内であることがさらに好ましい。細孔径が２０μｍ以上であると、排水性が向上し、フラッディングを抑制することができる。細孔径が８０μｍ以下であると、導電性が高く、高温、低温のいずれにおいても発電性能が向上する。
【００５５】
ここで、多孔質炭素シートの細孔径は、水銀圧入法により、測定圧力６ｋＰａ〜４１４ＭＰａ（細孔径３０ｎｍ〜４００μｍ）の範囲で測定して得られる細孔径分布のピーク径を求めたものである。なお、複数のピークが現れる場合は、最も高いピークのピーク径を採用する。測定装置としては、（株）島津製作所製オートポア９５２０、あるいはその同等品を用いることができる。
【００５６】
本発明において、多孔質炭素シートは、炭素質粒子を含む微多孔質層が形成されてなることが好ましい。微多孔質層には通常、炭素質粒子が全体量に対する質量分率で５〜９５質量％含まれる。
【００５７】
微多孔質層を形成する場合、微多孔質層は、多孔質炭素シートの片表面のみ、および／または内部に染み込んだ状態、および／または両表面に配置されていればよい。ガス拡散層は、セパレータから供給されるガスを触媒へと拡散するための高いガス拡散性、電気化学反応に伴って生成する水をセパレータへ排出するための高い排水性、発生した電流を取り出すための高い導電性を有することを必要とする。加えて電解質膜への水分の逆拡散を促進する機能を有することが必要であるので、微多孔質層は導電性を有し、平均細孔径が１０〜１００ｎｍの多孔質体であることが好ましい。より具体的には、例えば、炭素質粒子と撥水性樹脂を混合して形成されるものであることが好ましい。
【００５８】
炭素質粒子としては、黒鉛、カーボンブラック、グラフェンの他、単層カーボンナノチューブ、多層カーボンナノチューブ、気相成長炭素繊維などのカーボンナノファイバー、炭素繊維ミルドファイバーなどが挙げられる。なかでもカーボンブラックであることが好ましい。炭素質粒子の粒子経は１０〜２００ｎｍであることがより好ましい。
【００５９】
なお、炭素質粒子の粒子径は、透過型電子顕微鏡により求めた粒子径をいう。測定倍率は５０万倍で透過型電子顕微鏡による観察を行い、その画面に存在する１００個の粒子径の外径を測定しその平均値を粒状炭素の粒子径とする。ここで外径とは、粒子の最大の径（つまり粒子の長径であり、粒子中の最も長い径を示す）を表す。透過型電子顕微鏡としては、日本電子（株）製ＪＥＭ−４０００ＥＸ、あるいはその同等品を用いることができる。
【００６０】
炭素質粒子とは、炭素原子比率が８０％以上であり、一次粒子径３〜５００ｎｍ程度の炭素の微粒子をさす。炭素原子比率が８０％以上である炭素質粒子を用いると、微多孔質層の導電性と耐腐食性がより向上する。一方、一次粒子径が５００ｎｍ以下である炭素質粒子を用いると、単位質量あたりの粒子密度の増加、ストラクチャーの発達により微多孔質層の導電性、機械特性がより向上する。
【００６１】
カーボンブラックとしては、ファーネスブラック、チャンネルブラック、アセチレンブラック、サーマルブラックなどが挙げられる。なかでも導電性が高く、不純物の含有が少ないアセチレンブラックを用いることが好ましい。
【００６２】
微多孔質層は、導電性を向上させるためにカーボンナノファイバーを含むことも好ましい。カーボンナノファイバーを含むことで微多孔質層の空孔率が大きくなり、導電性も良好となる。カーボンナノファイバーの繊維直径は１〜１，０００ｎｍであることが好ましく、１０〜５００ｎｍであることがより好ましい。繊維直径が１ｎｍ未満であるカーボンナノファイバーを用いると、微多孔質層の空孔率が小さくなり、期待するほど排水性が向上しないことがある。また、繊維直径が１，０００ｎｍを超えるカーボンナノファイバーを用いると、微多孔質層の平滑性が低下し、また接触抵抗が増加することがある。
【００６３】
カーボンナノファイバーとは、炭素原子比率が９０％以上であり、アスペクト比が１０以上のものを指す。カーボンナノファイバーは炭素原子比率が９０％以上であり、アスペクト比が１０以上であるので、それを用いると、微多孔質層の導電性、機械特性がより向上する。
【００６４】
なお、カーボンナノファイバーのアスペクト比は、透過型電子顕微鏡により求めた繊維直径と繊維長さとの比をいう。測定倍率は５０万倍で透過型電子顕微鏡による観察を行い、その画面に存在する１００個の繊維直径および長さを測定し、平均繊維長さを平均繊維直径で除してアスペクト比を算出する。透過型電子顕微鏡としては、日本電子（株）製ＪＥＭ−４０００ＥＸ、あるいはその同等品を用いることができる。
【００６５】
カーボンナノファイバーとしては、単層カーボンナノチューブ、二層カーボンナノチューブ、多層カーボンナノチューブ、カーボンナノホーン、カーボンナノコイル、カップ積層型カーボンナノチューブ、竹状カーボンナノチューブ、気相成長炭素繊維、グラファイトナノファイバーが挙げられる。中でも、アスペクト比が大きく、導電性、機械特性が優れることから、単層カーボンナノチューブ、二層カーボンナノチューブ、多層カーボンナノチューブ、気相成長炭素繊維を用いることが好ましい。気相成長炭素繊維とは気相中の炭素を触媒により成長させたものであり、平均直径が５〜２００ｎｍ、平均繊維長さが１〜２０μｍの範囲のものが好適に用いられる。
【００６６】
微多孔質層には、排水性を向上するため、上記カーボンブラックやカーボンナノファイバーのような炭素質粒子に加えて撥水性樹脂を組み合わせて用いることができる。ここで、撥水性樹脂としては、ポリクロロトリフルオロエチレン樹脂（ＰＣＴＦＥ）、ポリテトラフルオロエチレン樹脂（ＰＴＦＥ）、ポリフッ化ビニリデン樹脂（ＰＶＤＦ）、テトラフルオロエチレンとヘキサフルオロプロピレンの共重合体（ＦＥＰ）、テトラフルオロエチレンとパーフルオロプロピルビニルエーテルの共重合体（ＰＦＡ）、テトラフルオロエチレンとエチレンの共重合体（ＥＴＦＥ）などのフッ素樹脂が挙げられる。ここで、フッ素樹脂とは、その構造中にフッ素原子を含む撥水性を有する樹脂のことをいう。
【００６７】
微多孔質層に撥水性樹脂を配合する場合、その配合量は、微多孔質層の炭素質粒子１００質量部に対して１〜７０質量部であることが好ましく、５〜６０質量部であることがより好ましい。撥水性樹脂の配合量が１質量部以上であると、微多孔質層が排水性と機械強度により優れたものとなる。撥水性樹脂の配合量が７０質量部以下であると、微多孔質層の導電性がより優れたものとなる。微多孔質層を構成する炭素質粒子としては、例えばアセチレンブラックなどの炭素質粒子とカーボンナノファイバーを混合したものでも良い。
【００６８】
微多孔質層の平均厚みは、１０〜５５μｍの範囲内であることが好ましく、１５〜５０μｍであることがより好ましく、さらには２０〜４５μｍの範囲内であることがより好ましい。微多孔質層の平均厚みが１０μｍ以上であると多孔質炭素シートの炭素短繊維が電解質膜へ突き刺さることを防止することができる。微多孔質層の平均厚みが５５μｍ以下であると、微多孔質層の電気抵抗を小さくでき、さらに微多孔質層の表面クラックの存在頻度を、１ｍｍ四方に１箇所以下にできるため好ましい。
【００６９】
ここで、微多孔質層の平均厚みは、微多孔質層を含む多孔質炭素シートの平均厚みから、予め測定しておいた、微多孔質層を形成する前の多孔質炭素シートの平均厚みを差し引くことで求めることができる。
【００７０】
なお、多微孔質層の表面クラック数は、光学顕微鏡などの顕微鏡で、微多孔質層の表面において無作為に異なる５箇所を選び、５０〜１００倍程度で拡大して写真撮影を行い、任意の１ｍｍ四方のエリアに存在する独立したクラック数をカウントし、それぞれの画像でのクラック数の平均値を計算した値で表される。光学顕微鏡としては、（株）キーエンス製デジタルマイクロスコープ、あるいはその同等品を用いることができる。
【００７１】
微多孔質層の空孔率は、５０〜８５％であることが好ましく、６０〜８０％であることがより好ましい。空孔率が５０％以上であることにより、ガス拡散層からの排水性やガス拡散性が高まり、空孔率が８５％以下であることにより、微多孔質層が機械強度の優れたものとなる。
【００７２】
なお、微多孔質層の空孔率は、走査型電子顕微鏡などの顕微鏡で、微多孔質層のシート面に直交する断面から無作為に異なる５箇所を選び、２０，０００倍程度で拡大して写真撮影を行い、画像処理により二値化し、二値化した画像を用いて個別の空孔率を計測し、それぞれの画像での個別の空孔率の平均値を計算することで求めることができる。画像処理については、例えば下記のような方法で行うことができる。
・処理領域の面積（縦画素数×横画素数）を計算し、全面積とする。
・画像を９画素平均（縦画素数３×横画素数３）し、画素単位のノイズを除去した画像１とする。
・画像１のうち、空孔以外の部分が検出される任意の平均輝度値以上の輝度を持つ領域（微多孔質層断面）を抽出し、画像２とする。
・画像２のうち、面積１００画素以上の島のみを残し、画像３とする。
・画像３を半径２．５画素の円形クロージング処理し（小さな穴を埋める）、画像４とする。画像４を写した一例を図３に示す。
・画像４ （＝空孔でない部分）の面積を求める。
全面積から画像４の面積を引いた空孔の面積を全面積で割り、個別の空孔率を算出する。
【００７３】
このようにして５箇所で個別の空孔率を求め、その平均値を計算し、空孔率とする。なお、走査型電子顕微鏡としては、（株）日立製作所製Ｓ−４８００、あるいはその同等品、画像処理ソフトとしては、ＭＶＴｅｃ社製“ＨＡＬＣＯＮ(登録商標）”９．０、あるいはその同等品を用いることができる。
【００７４】
次に、本発明の多孔質炭素シート、およびその前駆体繊維シートを得るに好適な製造方法について、具体的に説明する。
【００７５】
＜炭素繊維抄紙体＞
炭素短繊維を含む炭素繊維抄紙体を得るためには、炭素短繊維を液中に分散させて製造する湿式抄紙法や、空気中に分散させて製造する乾式抄紙法などが用いられる。なかでも、薄肉の炭素繊維抄紙体が得られる湿式の抄紙法が好ましく用いられる。
【００７６】
機械強度を上げるために、炭素短繊維に前述した天然パルプを混合して抄紙することが重要である。炭素繊維抄紙体に含まれる天然パルプの含有量は、炭素短繊維１００質量部に対して５〜１００質量部であることが好ましく、２０〜８０質量部がより好ましく、３０〜６０質量部がさらに好ましい。天然パルプの含有量が５質量部未満の場合、得られる多孔質炭素シートにおいて炭素短繊維を結着するパルプ炭化物が減少し、機械強度が低下することがある。天然パルプの含有量が１００質量部を超える場合、得られる多孔質炭素シートにおいてパルプ炭化物が網目状に発達しすぎて発電反応に必要な水素と酸素、発電反応で生成する水の物質移動を阻害し、特に高加湿条件での発電性能が低下することがある。
【００７７】
炭素繊維抄紙体は、面内の導電性、熱伝導性を等方的に保つという目的で、炭素短繊維が二次元平面内にランダムに分散したシート状であることが好ましい。
【００７８】
炭素繊維抄紙体における細孔径分布は、炭素短繊維の含有率や分散状態に影響を受けるものの、概ね２０〜１００μｍ程度の大きさに形成することができる。
【００７９】
炭素繊維抄紙体は、炭素短繊維の目付が１０〜５０ｇ／ｍ２の範囲内にあることが好ましく、２０〜４０ｇ／ｍ２の範囲内にあることがより好ましい。炭素短繊維の目付が１０ｇ／ｍ２以上であると、得られる多孔質炭素シートが機械強度の優れたものとなる。炭素短繊維の目付が５０ｇ／ｍ２以下であると、得られる多孔質炭素シートがガス拡散性と排水性により優れたものとなる。なお、炭素繊維抄紙体を複数枚張り合わせる場合は、張り合わせ後において炭素短繊維の目付が上記の範囲内にあることが好ましい。
【００８０】
ここで、炭素繊維抄紙体における炭素短繊維の目付は、１０ｃｍ四方に切り取った炭素繊維抄紙体を、窒素雰囲気下、温度４５０℃の電気炉内に１５分間保持し、残瑳の質量を炭素繊維抄紙体の面積（０．０１ｍ２）で除して求めることができる。
【００８１】
＜前駆体繊維シートの製造方法＞
炭素繊維抄紙体に、加熱処理することで炭化する樹脂、いわゆる易炭化樹脂を含浸して前駆体繊維シートを作製する。炭素繊維抄紙体に易炭化樹脂を含浸する方法として、易炭化樹脂を含む溶液中に炭素繊維抄紙体を浸漬する方法、易炭化樹脂を含む溶液を炭素繊維抄紙体に塗工する方法、易炭化樹脂からなるフィルムを炭素繊維抄紙体に重ねて転写する方法などが用いられる。なかでも、生産性が優れることから、易炭化樹脂を含む溶液中に抄紙体を浸漬する方法が好ましく用いられる。
【００８２】
ここで易炭化樹脂は、焼成時に炭化して導電性の炭化物となる。それにより、焼成後に、炭素短繊維が炭化物で結着された構造をとることができる。易炭化樹脂には、溶媒などを必要に応じて添加してもよい。易炭化樹脂は、熱硬化性樹脂などの樹脂であり、さらに、必要に応じて炭素系フィラー、界面活性剤などを添加してもよい。また、易炭化樹脂の炭化収率が４０質量％以上であることが好ましい。炭化収率が４０質量％以上であると、多孔質炭素シートが機械強度、導電性、熱伝導性の優れたものとなり好ましい。炭化収率は高ければ高い方がよいが、現在の技術水準では一般的に７０質量％以下である。
【００８３】
易炭化樹脂としては、フェノール樹脂、エポキシ樹脂、メラミン樹脂、フラン樹脂などの熱硬化性樹脂が挙げられる。なかでも、炭化収率が高いことから、フェノール樹脂が好ましく用いられる。また、易炭化樹脂に必要に応じて添加する添加物としては、多孔質炭素シートの機械強度、導電性、熱伝導性を向上する目的で、上記の炭素質粒子に代表される炭素系フィラーを含むことができる。ここで、炭素系フィラーとしては、カーボンブラック、カーボンナノチューブ、カーボンナノファイバー、炭素繊維のミルドファイバー、黒鉛などを用いることができる。
【００８４】
易炭化樹脂は、そのまま使用して含浸することもできる。必要に応じて、炭素繊維抄紙体への含浸性を高める目的で、易炭化樹脂を各種溶媒に溶解または分散して含浸してもよい。ここで、溶媒としては、水、メタノール、エタノール、イソプロピルアルコール、アセトンなどを用いることができる。
【００８５】
炭素短繊維１００質量部に対して、易炭化樹脂を３０〜４００質量部含浸することが好ましく、５０〜３００質量部含浸することがより好ましい。易炭化樹脂の含浸量が３０質量部以上であると、得られる多孔質炭素シートが機械強度、導電性、熱伝導性の優れたものとなり好ましい。一方、易炭化樹脂の含浸量が４００質量部以下であると、得られる多孔質炭素シートがガス拡散性に優れたものとなり好ましい。
【００８６】
さらに、本発明の前駆体繊維シートの製造方法は、平均長さが３〜１０ｍｍの炭素短繊維、灰分率が０．１５質量％以下の天然パルプ、および加熱処理することで炭化する樹脂を含むことを特徴とする。上記した理由により酸性溶液で処理することで前記天然パルプを得る工程を有するとよい。この工程における前記酸性溶液は、少なくとも亜硫酸を含むことが好ましく、亜硫酸に加えて亜硫酸塩を含むことがより好ましい。
【００８７】
＜張り合わせ、熱処理＞
前駆体繊維シートを形成した後、炭化処理を行うに先立って、前駆体繊維シートの張り合わせや、熱処理を行うことができる。多孔質炭素シートを所定の厚みにする目的で、複数枚の前駆体繊維シートを張り合わせることができる。この場合、同一の性状を有する前駆体繊維シートを複数枚張り合わせることもできる。異なる性状を有する前駆体繊維シートを複数枚張り合わせることもできる。具体的には、炭素短繊維の平均直径、平均長さ、天然パルプ種、炭素繊維抄紙体の炭素短繊維の目付、天然パルプ目付、易炭化樹脂の含浸量などが異なる複数枚の前駆体繊維シートを張り合わせることもできる。
【００８８】
易炭化樹脂を増粘、部分的に架橋する目的で、前駆体繊維シートを熱処理することができる。熱処理する方法としては、熱風を吹き付ける方法、プレス装置などの熱板に挟んで加熱する方法、連続ベルトに挟んで加熱する方法などを用いることができる。また、必要に応じて熱処理後の厚みを調整、および均一にする目的で熱処理と同時に加圧することもできる。
【００８９】
＜炭化処理＞
前記のようにして得られた前駆体繊維シートを、必要に応じて張り合わせ、熱処理などを施した後、最高温度１，３００〜３，０００℃の範囲内で加熱し、天然パルプおよび易炭化樹脂を結着炭化物に転換する、いわゆる炭化工程に導く。炭化工程では、炭化するために、不活性雰囲気下で加熱処理、いわゆる焼成を行う。斯かる焼成は、バッチ式の加熱炉を用いることもできるし、連続式の加熱炉を用いることもできる。また、不活性雰囲気は、加熱炉内に窒素ガス、アルゴンガスなどの不活性ガスを流すことにより得ることができる。
【００９０】
焼成の最高温度は１，３００〜３，０００℃の範囲内であり、１，７００〜２，８５０℃の範囲内であることが好ましく、１，９００〜２，７００℃の範囲内であることがより好ましい。最高温度が１，３００℃以上であると、易炭化樹脂の炭化が進み、多孔質炭素シートが導電性、熱伝導性の優れたものとなり好ましい。一方、最高温度が３，０００℃以下であると、加熱炉の運転コストが低くなるために好ましい。このように、前駆体繊維シートを炭化処理することにより、多孔質炭素シートが得られる。
【００９１】
＜撥水加工＞
本発明において、排水性を向上する目的で、多孔質炭素シートに撥水加工を施しても良い。撥水加工は、多孔質炭素シートに撥水性樹脂を付与することにより行うことができる。撥水性樹脂を付与する方法として、撥水性樹脂を含む分散液中に多孔質炭素シートを浸漬する方法、撥水性樹脂を含む分散液を多孔質炭素シートに塗工する方法、撥水性樹脂からなるフィルムを多孔質炭素シートに重ねて転写する方法などが用いられる。なかでも、生産性が優れることから、撥水性樹脂を含む分散液中に多孔質炭素シートを浸漬する方法が好ましく用いられる。
【００９２】
＜撥水加工の乾燥＞
撥水加工の乾燥は、８０〜２００℃の温度で撥水性樹脂を含む分散液を乾かすことが好ましい。
【００９３】
＜微多孔質層＞
本発明において、多孔質炭素シートに微多孔質層を形成しても良い。微多孔質層は、多孔質炭素シートの片表面または両表面に、炭素質粒子を水や有機溶媒などの分散媒に分散した炭素質粒子分散液を塗工することによって形成する。炭素質粒子分散液には、通常、上述した撥水加工で用いたのと同様の撥水性樹脂を混合する。塗工方法は、ダイコーター塗工、キスコーター塗工、スクリーン印刷、ロータリースクリーン印刷、スプレー噴霧、凹版印刷、グラビア印刷、バー塗工、ブレード塗工などが使用できる。多孔質炭素シートの表面粗さによらず塗工量を精度良く制御できるダイコーター塗工を使用することが好ましい。
【００９４】
なお、分散液には、界面活性剤などの分散助剤を含んでもよい。また、分散液に用いる分散媒としては水が好ましく、分散助剤にはノニオン性の界面活性剤を用いるのがより好ましい。
【００９５】
＜微多孔質層の乾燥＞
微多孔質層が形成された多孔質炭素シートは、次工程に投入する前に、８０〜２００℃の温度で加熱して微多孔質層内に含まれる分散媒を除去する（乾燥する）ことが好ましい。
【００９６】
＜焼結＞
微多孔質層が形成された多孔質炭素シートは、必要に応じて、マッフル炉や焼成炉または高温型の乾燥機に投入、あるいは通過させ、３００〜３８０℃にて１〜３０分間加熱して焼結する。焼結により、撥水性樹脂を用いた場合にはそれが溶融し、炭素質粒子同士のバインダーとなって微多孔質層が形成される。
【００９７】
以上例示した塗工方法はあくまでも例示のためであり、必ずしもこれらに限定されるものではない。
【００９８】
次に、本発明の多孔質炭素シートを含むガス拡散層（撥水処理、および微多孔質層を含む場合を例示）を用いた膜電極接合体（ＭＥＡ）および燃料電池について、図２を用いて説明する。
【００９９】
本発明において、前記した多孔質炭素シートをガス拡散層として用いて、両面に触媒層６を有する固体高分子電解質膜７の少なくとも片面に接合することで膜電極接合体を構成することができる。その際、触媒層６側に微多孔質層５を配置する、つまり微多孔質層５が触媒層６と接するように膜電極接合体を構成することが好ましい。
【０１００】
斯かる膜電極接合体の両側にセパレータ（図示せず）を有することで燃料電池を構成する。通常、斯かる膜電極接合体の両側にガスケットを介してセパレータで挟んだものを複数個積層することによって固体高分子型燃料電池を構成する。触媒層６は、固体高分子電解質と触媒担持炭素を含む層からなる。触媒としては、通常、白金が用いられる。アノード側に一酸化炭素を含む改質ガスが供給される燃料電池にあっては、アノード側の触媒としては白金およびルテニウムを用いるのが好ましい。固体高分子電解質は、プロトン伝導性、耐酸化性、耐熱性の高い、パーフルオロスルホン酸系の高分子材料を用いるのが好ましい。斯かる燃料電池ユニットや燃料電池の構成自体は、よく知られているところである。
【実施例】
【０１０１】
以下、実施例によって本発明をより具体的に説明する。実施例で用いた各種特性の測定方法を次に示した。【０１０２】
＜パルプ中の灰分率の測定＞
試料をＪＩＳ  Ｐ  ８２０３：２０１０（ＩＳＯ６３８：２００８）「紙、板紙及びパルプ−絶乾率の測定方法−乾燥機による方法」に準じて、１０５℃±２℃での絶乾試料を調整した。【０１０３】
前記絶乾試料を用い、ＪＩＳ  Ｐ  ８２５１：２００３「紙、板紙及びパルプ−灰分試験方法−９００℃燃焼法」に準じて、燃焼温度９００℃±２５℃での灰分測定を行った。灰分率は絶乾試料に対しての値であり、繰り返し数２（ｎ＝２）の平均値として求めた。【０１０４】
＜多孔質炭素シートの平均厚み測定＞
多孔質炭素シート（微多孔質層が形成された多孔質炭素シートを含む）の平均厚みは、次のようにして求めた。すなわち、測定すべきシート状の検体から、無作為に異なる２０箇所を選び、それぞれの箇所について、測定子断面が直径５ｍｍの円形である（株）ニコン製  マイクロメーター  ＭＦ−５０１を用いて、面圧０．１５ＭＰａで加圧した状態で個別の厚みを測定し、測定した個別の厚みを平均することにより求めた。【０１０５】
＜微多孔質層の平均厚みの測定＞
微多孔質層の平均厚みは、微多孔質層を含む多孔質炭素シートの平均厚みから、予め測定しておいた、微多孔質層を形成する前の多孔質炭素シートの平均厚みを差し引くことで求めた。【０１０６】
＜多孔質炭素シートの嵩密度測定＞
多孔質炭素シートの嵩密度は、電子天秤を用いて秤量した多孔質炭素シートの目付（単位面積当たりの質量）を、多孔質炭素シートの平均厚みで除して求めた。【０１０７】
＜多孔質炭素シートの引張強度測定＞
多孔質炭素シートの引張強度は、ＪＩＳ  Ｐ  ８１１３：２００６に規定される方法に準拠して行った。試験片の幅は１５ｍｍ、長さは１００ｍｍ、掴み間隔は６０ｍｍとした。引張速度は２ｍｍ／分とした。なお、多孔質炭素シートが異方性を有しているため、縦方向と横方向について各１０回の試験を行い、それらの平均を多孔質炭素シートの引張強度とした。【０１０８】
＜多孔質炭素シートにおける外観欠点数＞
多孔質炭素シートにおける外観欠点（炭素短繊維束、穴、異物、および焦げ）の数は、搬送装置付属の外観欠点検査装置を用いて、ロールを搬送しながら目視で検査した。搬送装置付属の外観欠点検査装置とは、多孔質炭素シートの両面に光を当て、連続的に反射光、および透過光により外観欠点を目視観察できるようにした装置を指す。【０１０９】
＜固体高分子型燃料電池の発電性能評価＞
白金担持炭素（田中貴金属工業（株）製、白金担持量：５０質量％）１．００ｇ、精製水  １．００ｇ、“Ｎａｆｉｏｎ（登録商標）”溶液（Ａｌｄｒｉｃｈ社製  “Ｎａｆｉｏｎ（登録商標）”５．０質量％）８．００ｇ、イソプロピルアルコール（ナカライテスク社製）１８．００ｇを順に加えることにより、触媒液を作成した。【０１１０】
次に７ｃｍ×７ｃｍにカットした “ナフロン（登録商標）”ＰＴＦＥテープ“ＴＯＭＢＯ（登録商標）”Ｎｏ．９００１（ニチアス（株）製）に、触媒液をスプレーで塗工し、室温で乾燥させ、白金量が０．３ｍｇ／ｃｍ２の触媒層付きＰＴＦＥシートを作製した。続いて、１０ｃｍ×１０ｃｍにカットした固体高分子電解質膜“Ｎａｆｉｏｎ（登録商標）”ＮＲＥ−２１１ｃｓ（ＤｕＰｏｎｔ社製）を２枚の触媒層付きＰＴＦＥシートで挟み、平板プレス装置で５ＭＰａに加圧しながら１３０℃で熱プレスし、固体高分子電解質膜に触媒層を転写した。プレス後、ＰＴＦＥシートを剥がし、触媒層付き固体高分子電解質膜を作製した。【０１１１】
次に、触媒層付き固体高分子電解質膜を、７ｃｍ×７ｃｍにカットした２枚の多孔質炭素シート（ガス拡散層）で挟み、平板プレス装置で３ＭＰａに加圧しながら１３０℃で熱プレスし膜電極接合体を作製した。なお、ガス拡散層は微多孔質層を有する場合には、微多孔質層を有する面が触媒層側と接するように配置した。【０１１２】
得られた膜電極接合体を燃料電池評価用単セルに組み込み、電流密度を変化させた際の電圧を測定した。ここで、セパレータとしては、溝幅１．５ｍｍ、溝深さ１．０ｍｍ、リブ幅１．１ｍｍの一本流路のサーペンタイン型のものを用いた。また、アノード側には２１０ｋＰａに加圧した水素を、カソード側には１４０ｋＰａに加圧した空気を供給し、評価を行った。なお、水素、空気はともに７０℃に設定した加湿ポットにより加湿を行った。また、水素、空気中の酸素の利用率はそれぞれ８０％、６７％とした。【０１１３】
まず、運転温度を６５℃に保持し、電流密度を２．２Ａ／ｃｍ２にセットした場合の、出力電圧を測定し、低温性能（耐フラッディング性）の指標として用いた。【０１１４】
次に、電流密度を１．２Ａ／ｃｍ２にセットし、運転温度を８０℃から、５分保持、５分かけて２℃上昇を繰り返しながら出力電圧を測定し、発電可能な限界温度を求め、高温性能（耐ドライアップ性）の指標として用いた。【０１１５】
（実施例１）
＜炭素繊維抄紙体製造工程＞
東レ（株）製ポリアクリロニトリル系炭素繊維“トレカ (登録商標) ”Ｔ３００−６Ｋ（平均単繊維径：７μｍ、単繊維数：６，０００本）を６ｍｍの長さにカットし、日本製紙ケミカル社製広葉樹サルファイトパルプ（ＬＤＰＴ：亜硫酸と亜硫酸塩の混合液で処理された天然パルプ）と共に、水を抄造媒体として連続的に抄造し、さらにポリビニルアルコールの１０質量％水溶液に浸漬し、乾燥する抄紙工程を経て、ロール状に巻き取って、炭素短繊維の目付が１５．７ｇ／ｍ２の長尺の炭素繊維抄紙体を得た。炭素短繊維１００質量部に対して、添加したパルプの量は５０質量部、ポリビニルアルコールの付着量は３５質量部に相当する。【０１１６】
＜樹脂含浸工程＞
鱗片状黒鉛（平均粒径５μｍ）、フェノール樹脂、およびメタノールを１：９：５０の質量比で混合した分散液を用意した。上記炭素繊維抄紙体に、炭素短繊維１００質量部に対してフェノール樹脂が１０４質量部である樹脂含浸量になるように、上記分散液を連続的に含浸し、９０℃の温度で樹脂含浸工程を経た後、前駆体繊維シートを得た。フェノール樹脂には、レゾール型フェノール樹脂と、ノボラック型フェノール樹脂を１：１の質量比で混合した樹脂を用いた。【０１１７】
＜熱処理工程＞
平板プレス装置に上下の熱板が互いに平行となるようセットし、熱板温度１７０℃、面圧０．８ＭＰａで、プレスの開閉を繰り返しながら上下から離型紙で挟み込んだ前駆体繊維シートを間欠的に搬送しつつ、同じ箇所がのべ６分間加熱加圧されるよう処理した。また、熱板の有効加圧長ＬＰは１２００ｍｍで、間欠的に搬送する際の前駆体繊維シートの送り量ＬＦを１００ｍｍとし、ＬＦ／ＬＰ＝０．０８とした。すなわち、３０秒の加熱加圧、型開き、前駆体繊維シートの送り（１００ｍｍ）、を繰り返すことによって熱処理を行い、ロール状に巻き取った。【０１１８】
＜炭化工程＞
熱処理をした前駆体繊維シートを窒素ガス雰囲気に保たれた、最高温度が２４００℃の加熱炉に導入し、加熱炉内を連続的に走行させながら、約５００℃／分（６５０℃までは４００℃／分、６５０℃を超える温度では５５０℃／分）の昇温速度で焼成する炭化工程を経た後、ロール状に巻き取って多孔質炭素シートを得た。炭化工程を経て、厚み１００μｍ、目付２４ｇ／ｍ２、嵩密度０．２４ｇ／ｃｍ３の、多孔質炭素シートを得た。【０１１９】
この多孔質炭素シートの１ｍ２当たりの、炭素短繊維束による欠点数は０．０９個であり、その他の外観欠点による欠点数の合計は０．２１個（穴による欠点数は０．１４個、異物による欠点数は０個、焦げによる欠点数は０．０７個）で、良好な結果であった。【０１２０】
＜撥水処理工程＞
次に多孔質炭素シート９５質量部に対し、５質量部のＰＴＦＥ樹脂を付与し、１００℃で加熱して乾燥させ、撥水処理基材を得た。【０１２１】
＜微多孔質層形成工程＞
微多孔質層を形成するための分散液は、炭素質粒子としてアセチレンブラックを使用し、その他の材料としてＰＴＦＥ樹脂ディスパージョン、界面活性剤、精製水を用い、配合比を炭素質粒子／ＰＴＦＥ樹脂＝７５質量部／２５質量部、固形分が２２質量％となるように調整したものを用いた。【０１２２】
分散液はダイコーターを用いて多孔質炭素シートに塗工し、１２０℃で加熱乾燥させ、塗工シートを得た。加熱乾燥させた塗工シートを３８０℃で加熱して、片表面に微多孔質層を有する多孔質炭素シートを作製した。微多孔質層の平均厚み（μｍ）は４０μｍ、目付は２０ｇ／ｍ２であった。得られた片表面に微多孔質層を有する多孔質炭素シートを用いて、固体高分子型燃料電池の発電性能評価を行った。【０１２３】
得られた多孔質炭素シートおよび片表面に微多孔質層を有する多孔質炭素シートの特性を、用いた前駆体繊維シートの特性および炭化処理条件とともに表１に示す。【０１２４】
（実施例２）
炭素繊維抄紙体に用いる炭素短繊維を、同様の炭素繊維を９ｍｍの長さにカットした炭素短繊維に変更した以外は、実施例１と同様にして多孔質炭素シートを得た。【０１２５】
この多孔質炭素シートの１ｍ２当たりの、炭素短繊維束による欠点数は０．９５個であり、その他の外観欠点による欠点数の合計は０．１７個（穴による欠点数は０．１１個、異物による欠点数は０個、焦げによる欠点数は０．０６個）で、良好な結果であった。【０１２６】
得られた多孔質炭素シートを用いて、実施例１と同様の撥水処理工程および微多孔質層形成工程を通して、片表面に微多孔質層を有する多孔質炭素シートを得た。得られた片表面に微多孔質層を有する多孔質炭素シートを用いて、固体高分子型燃料電池の発電性能評価を行った。【０１２７】
得られた多孔質炭素シートおよび片表面に微多孔質層を有する多孔質炭素シートの特性を、用いた前駆体繊維シートの特性および炭化処理条件とともに表１に示す。【０１２８】
（実施例３）
樹脂含浸工程において、用いる分散液を、鱗片状黒鉛（平均粒径５μｍ）、フェノール樹脂、およびメタノールを２：８：５０の質量比で混合した分散液に変更し、樹脂含浸量を、炭素短繊維１００質量部に対してフェノール樹脂が１７０質量部であるように変更した以外は、実施例１と同様にしてロール状前駆体繊維シートを得た。斯かるロール状前駆体繊維シートを２本準備し、次の熱処理工程で、上記２本のロール状前駆体繊維シートから前駆体繊維シートを巻き出して重ね合わせて熱処理した以外は、実施例１と同様に熱処理工程および炭化工程を通して、厚み１９０μｍ、目付６６．６ｇ／ｍ２、嵩密度０．３５ｇ／ｃｍ３の、多孔質炭素シートを得た。【０１２９】
この多孔質炭素シートの１ｍ２当たりの、炭素短繊維束による欠点数は０．１４個であり、その他の外観欠点による欠点数の合計は０．２９個（穴による欠点数は０．２３個、異物による欠点数は０個、焦げによる欠点数は０．０６個）で、良好な結果であった。【０１３０】
得られた多孔質炭素シートを用いて、実施例１と同様の撥水処理工程および微多孔質層形成工程を通して、片表面に微多孔質層を有する多孔質炭素シートを得た。得られた片表面に微多孔質層を有する多孔質炭素シートを用いて、固体高分子型燃料電池の発電性能評価を行った。【０１３１】
得られた多孔質炭素シートおよび片表面に微多孔質層を有する多孔質炭素シートの特性を、用いた前駆体繊維シートの特性および炭化処理条件とともに表１に示す。【０１３２】
（実施例４）
炭素繊維抄紙体に用いる炭素短繊維を、同様の炭素繊維を９ｍｍの長さにカットした炭素短繊維に変更した以外は、実施例３と同様にして多孔質炭素シートを得た。【０１３３】
この多孔質炭素シートの１ｍ２当たりの、炭素短繊維束による欠点数は０．１４個であり、その他の外観欠点による欠点数の合計は０．２７個（穴による欠点数は０．２０個、異物による欠点数は０個、焦げによる欠点数は０．０７個）で、良好な結果であった。【０１３４】
得られた多孔質炭素シートを用いて、実施例１と同様の撥水処理工程および微多孔質層形成工程を通して、片表面に微多孔質層を有する多孔質炭素シートを得た。得られた片表面に微多孔質層を有する多孔質炭素シートを用いて、固体高分子型燃料電池の発電性能評価を行った。【０１３５】
得られた多孔質炭素シートおよび片表面に微多孔質層を有する多孔質炭素シートの特性を、用いた前駆体繊維シートの特性および炭化処理条件とともに表１に示す。
（実施例５）
樹脂含浸工程において、樹脂含浸量を、炭素短繊維１００質量部に対してフェノール樹脂が３１０質量部であるように変更した以外は実施例３と同様にして、厚み１９０μｍ、目付８５．５ｇ／ｍ２、嵩密度０．４５ｇ／ｃｍ３の、多孔質炭素シートを得た。【０１３６】
この多孔質炭素シートの１ｍ２当たりの、炭素短繊維束による欠点数は０．１１個であり、その他の外観欠点による欠点数の合計は０．２６個（穴による欠点数は０．２個、異物による欠点数は０個、焦げによる欠点数は０．０６個）であった。【０１３７】
得られた多孔質炭素シートを用いて、実施例１と同様の撥水処理工程および微多孔質層形成工程を通して、片表面に微多孔質層を有する多孔質炭素シートを得た。得られた片表面に微多孔質層を有する多孔質炭素シートを用いて、固体高分子型燃料電池の発電性能評価を行った。【０１３８】
得られた多孔質炭素シートおよび片表面に微多孔質層を有する多孔質炭素シートの特性を、用いた前駆体繊維シートの特性および炭化処理条件とともに表１に示す。【０１３９】
（比較例１）
炭素繊維抄紙体に用いるパルプを木材パルプであるアラバマ社製ＬＢＫＰ（晒クラフトパルプ）に変更した以外は、実施例１と同様にして多孔質炭素シートを得た。【０１４０】
この多孔質炭素シートの１ｍ２当たりの、炭素短繊維束による欠点数は０．１１個であり、その他の外観欠点による欠点数の合計は１．５３個（穴による欠点数は１．０７個、異物による欠点数は０．１６個、焦げによる欠点数は０．３０個）で、パルプ中の灰分率が高いため、穴、異物、焦げによる欠点数の合計が多くなった。【０１４１】
得られた多孔質炭素シートを用いて、実施例１と同様の撥水処理工程および微多孔質層形成工程を通して、片表面に微多孔質層を有する多孔質炭素シートを得た。得られた片表面に微多孔質層を有する多孔質炭素シートを用いて、固体高分子型燃料電池の発電性能評価を行った。【０１４２】
得られた多孔質炭素シートおよび片表面に微多孔質層を有する多孔質炭素シートの特性を、用いた前駆体繊維シートの特性および炭化処理条件とともに表２に示す。【０１４３】
（比較例２）
炭素繊維抄紙体に用いる炭素短繊維を、同様の炭素繊維を１２ｍｍの長さにカットした炭素短繊維に変更した以外は、比較例１と同様にして多孔質炭素シートを得た。【０１４４】
この多孔質炭素シートの１ｍ２当たりの、炭素短繊維束による欠点数は１．６４個であり、その他の外観欠点による欠点数の合計は１．４５個（穴による欠点数は０．９５個、異物による欠点数は０．１８個、焦げによる欠点数は０．３２個）で、パルプ中の灰分率が高いため、穴、異物、焦げによる欠点数の合計が多くなった。【０１４５】
得られた多孔質炭素シートを用いて、実施例１と同様の撥水処理工程および微多孔質層形成工程を通して、片表面に微多孔質層を有する多孔質炭素シートを得た。得られた片表面に微多孔質層を有する多孔質炭素シートを用いて、固体高分子型燃料電池の発電性能評価を行った。【０１４６】
得られた多孔質炭素シートおよび片表面に微多孔質層を有する多孔質炭素シートの特性を、用いた前駆体繊維シートの特性および炭化処理条件とともに表２に示す。【０１４７】
（比較例３）
炭素繊維抄紙体に用いる炭素短繊維を、同様の炭素繊維を１２ｍｍの長さにカットした炭素短繊維に変更した以外は、実施例１と同様にして多孔質炭素シートを得た。【０１４８】
この多孔質炭素シートの１ｍ２当たりの、炭素短繊維束による欠点数は１．８２個であり、その他の外観欠点による欠点数の合計は０．１８個（穴による欠点数は０．１１個、異物による欠点数は０個、焦げによる欠点数は０．０７個）で、炭素短繊維の平均長さが１２ｍｍと長いため、抄紙工程での分散が悪くなり炭素短繊維束による欠点数が多くなった。【０１４９】
得られた多孔質炭素シートを用いて、実施例１と同様の撥水処理工程および微多孔質層形成工程を通して、片表面に微多孔質層を有する多孔質炭素シートを得た。得られた片表面に微多孔質層を有する多孔質炭素シートを用いて、固体高分子型燃料電池の発電性能評価を行った。【０１５０】
得られた多孔質炭素シートおよび片表面に微多孔質層を有する多孔質炭素シートの特性を、用いた前駆体繊維シートの特性および炭化処理条件とともに表２に示す。【０１５１】
（比較例４）
炭素繊維抄紙体に用いるパルプを木材パルプであるアラバマ社製ＬＢＫＰ（晒クラフトパルプ）に変更し、炭素繊維抄紙体に用いる炭素短繊維を、同様の炭素繊維を１２ｍｍの長さにカットした炭素短繊維に変更した以外は、実施例３と同様にして多孔質炭素シートを得た。【０１５２】
この多孔質炭素シートの１ｍ２当たりの、炭素短繊維束による欠点数は１．８０個であり、その他の外観欠点による欠点数の合計は１．１１個（穴による欠点数は０．６３個、異物による欠点数は０．１７個、焦げによる欠点数は０．３１個）で、炭素短繊維の平均長さが１２ｍｍと長いため、抄紙工程での分散が悪くなり炭素短繊維束による欠点数が多くなった。さらにパルプ中の灰分率が高いため、穴、異物、焦げによる欠点数の合計が多くなった。【０１５３】
得られた多孔質炭素シートを用いて、実施例１と同様の撥水処理工程および微多孔質層形成工程を通して、片表面に微多孔質層を有する多孔質炭素シートを得た。得られた片表面に微多孔質層を有する多孔質炭素シートを用いて、固体高分子型燃料電池の発電性能評価を行った。【０１５４】
得られた多孔質炭素シートおよび片表面に微多孔質層を有する多孔質炭素シートの特性を、用いた前駆体繊維シートの特性および炭化処理条件とともに表２に示す。【０１５５】
（比較例５）
炭素繊維抄紙体に用いるパルプを合成パルプの三井化学（株）製ポリエチレン（ＰＥ）パルプＳＷＰ  ＥＳＴ−８に変更し、樹脂含浸工程では、樹脂含浸量を、炭素短繊維１００質量部に対してフェノール樹脂が１０８質量部であるように変更した以外は実施例１と同様にして、厚み１００μｍ、目付２４ｇ／ｍ２、嵩密度０．２４ｇ／ｃｍ３の、多孔質炭素シートを得た。【０１５６】
この多孔質炭素シートの１ｍ２当たりの、炭素短繊維束による欠点数は１．１４個であり、その他の外観欠点による欠点数の合計は０．０５個（穴による欠点数は０．０５個、異物による欠点数は０個、焦げによる欠点数は０個）であった。パルプがフィブリル化されているため、抄紙工程での分散が非常に悪くなり、それに伴い炭素短繊維束による欠点数も非常に多くなった。【０１５７】
得られた多孔質炭素シートを用いて、実施例１と同様の撥水処理工程および微多孔質層形成工程を通して、片表面に微多孔質層を有する多孔質炭素シートを得た。得られた片表面に微多孔質層を有する多孔質炭素シートを用いて、固体高分子型燃料電池の発電性能評価を行った。【０１５８】
得られた多孔質炭素シートおよび片表面に微多孔質層を有する多孔質炭素シートの特性を、用いた前駆体繊維シートの特性および炭化処理条件とともに表２に示す。【０１５９】
（比較例６）
炭素繊維抄紙体に用いる炭素短繊維を、同様の炭素繊維を１２ｍｍの長さにカットした炭素短繊維に変更した以外は、比較例５と同様にして、厚み１００μｍ、目付２４ｇ／ｍ２、嵩密度０．２４ｇ／ｃｍ３の、多孔質炭素シートを得た。【０１６０】
この多孔質炭素シートの１ｍ２当たりの、炭素短繊維束による欠点数は２．２７個であり、その他の外観欠点による欠点数の合計は０．０５個（穴による欠点数は０．０５個、異物による欠点数は０個、焦げによる欠点数は０個）であった。炭素短繊維の平均長さが１２ｍｍと長く、さらにパルプがフィブリル化されているため、抄紙工程での分散が非常に悪くなり、それに伴い炭素短繊維束による欠点数も非常に多くなった。【０１６１】
得られた多孔質炭素シートを用いて、実施例１と同様の撥水処理工程および微多孔質層形成工程を通して、片表面に微多孔質層を有する多孔質炭素シートを得た。得られた片表面に微多孔質層を有する多孔質炭素シートを用いて、固体高分子型燃料電池の発電性能評価を行った。【０１６２】
得られた多孔質炭素シートおよび片表面に微多孔質層を有する多孔質炭素シートの特性を、用いた前駆体繊維シートの特性および炭化処理条件とともに表２に示す。【０１６３】
（比較例７）
炭素繊維抄紙体にパルプを混抄せず、樹脂含浸工程では、樹脂含浸量を、炭素短繊維１００質量部に対してフェノール樹脂が１０９質量部である樹脂含浸量になるように変更した以外は実施例１と同様にして、厚み１００μｍ、目付２４ｇ／ｍ２、嵩密度０．２４ｇ／ｃｍ３の、多孔質炭素シートを得た。【０１６４】
この多孔質炭素シートの１ｍ２当たりの、炭素短繊維束による欠点数は０．０２個であり、その他の外観欠点による欠点数の合計は０．０５個（穴による欠点数は０．０５個、異物による欠点数は０個、焦げによる欠点数は０個）で、良好な結果であった。【０１６５】
得られた多孔質炭素シートを用いて、実施例１と同様の撥水処理工程および微多孔質層形成工程を通して、片表面に微多孔質層を有する多孔質炭素シートを得た。得られた片表面に微多孔質層を有する多孔質炭素シートを用いて、固体高分子型燃料電池の発電性能評価を行った。【０１６６】
得られた多孔質炭素シートおよび片表面に微多孔質層を有する多孔質炭素シートの特性を、用いた前駆体繊維シートの特性および炭化処理条件とともに表２に示す。表２に記載のように、パルプを混抄しない場合は、低嵩密度にすると引張強度が低く、ハンドリング性の低下が懸念される。【０１６７】
（比較例８）
炭素繊維抄紙体に用いる炭素短繊維を、同様の炭素繊維を１２ｍｍの長さにカットした炭素短繊維に変更した以外は、比較例７と同様にして、厚み１００μｍ、目付２４ｇ／ｍ２、嵩密度０．２４ｇ／ｃｍ３の、多孔質炭素シートを得た。【０１６８】
この多孔質炭素シートの１ｍ２当たりの、炭素短繊維束による欠点数は０．０５個であり、その他の外観欠点による欠点数の合計は０．０２個（穴による欠点数は０．０２個、異物による欠点数は０個、焦げによる欠点数は０個）で、良好な結果であった。【０１６９】
得られた多孔質炭素シートを用いて、実施例１と同様の撥水処理工程および微多孔質層形成工程を通して、片表面に微多孔質層を有する多孔質炭素シートを得た。得られた片表面に微多孔質層を有する多孔質炭素シートを用いて、固体高分子型燃料電池の発電性能評価を行った。【０１７０】
得られた多孔質炭素シートおよび片表面に微多孔質層を有する多孔質炭素シートの特性を、用いた前駆体繊維シートの特性および炭化処理条件とともに表２に示す。表２に記載のように、パルプを混抄しない場合は、低嵩密度にすると引張強度が低く、ハンドリング性の低下が懸念される。【０１７１】
表１に実施例１〜５の構成および評価結果をまとめた。表２に比較例１〜８の構成および評価結果をまとめた。【０１７２】
【表１】
0005988009.tif 000002
【０１７３】
【表２】
0005988009.tif 000003
【産業上の利用可能性】
【０１７４】
本発明に係る多孔質炭素シートは、固体高分子型燃料電池のガス拡散体に限らず、ダイレクトメタノール型燃料電池など各種電池の電極基材や脱水機用電極基材など、種々の電極基材に応用することができ、その応用範囲は広い。
【符号の説明】
【０１７５】
１  多孔質炭素シート
２  炭素短繊維
３  パルプ炭化物
４  樹脂炭化物
５  微多孔質層
６  触媒層
７  電解質膜
８  炭素質粒子、及び撥水性樹脂
９  空孔
【要約】
本発明はガス拡散性と排水性を高めるために、多孔質炭素シートの嵩密度を下げた場合でも、機械強度が高く、さらに外観欠点が少ない多孔質炭素シートおよびそれを得るための前駆体繊維シートを提供する。本発明は平均長さが３〜１０ｍｍである炭素短繊維、灰分率が０．１５質量％以下の天然パルプ、および加熱処理することで炭化する樹脂を含む前駆体繊維シート、およびそれを炭化処理してなる多孔質炭素シートである。【図２】
0005988009.tif 000004
【図３】
0005988009.tif 000005
【図１】
0005988009.tif 000006